하 기 [ 표 1 ] 에 나타낸 조성 비로 ( A ) 에틸렌 함량 이 3 . 5 몰 % 인 프로필렌 - 에틸렌 랜덤 공중 합체 수지 , ( B ) 에틸렌 함량 이 8 몰 % 인 프로필렌 - 에틸렌 블록 공중 합체 수지 , ( C ) 저밀 도 에틸렌 수지 , ( D ) 고무 및 ( E ) 탈 크 를 210 ℃ 로 가열 된 이축 압출기 내 에 투입 하 고 , 용융 혼련 하 여 칩 상 의 프로필렌 - 에틸렌 랜덤 공중 합체 수지 와 프로필렌 - 에틸렌 블록 공중 합체 수지 의 앨 로이 ( alloy ) 를 제조 한 후 , 이 를 상온 에서 5 시간 이상 건조 시켰 다 . 각 성분 의 중량 혼합비 는 60 : 30 : 2 : 3 : 5 가 되게 하 였으며 산화 안정제 로 Iganox - 1010 및 IgafoS - 168 을 각각 2500 ppm 그리고 중화제 로 칼슘 스테아 레이트 600 ppm 을 첨가 하 였 다 .